(57)【要約】  低温環境下における充放電サイクルに優れた本発明の一態様は、非水溶媒と、電解質塩と、ホウ素原子にジカルボキシレート基が結合したアニオンとを含有し、上記非水溶媒が、フッ素化環状カーボネート、及びトリフルオロメチル基を含む基を有するフッ素化カルボン酸エステルを含む非水電解質である。
2020067370.tif 000002
【特許請求の範囲】
【請求項１】
非水溶媒と、
電解質塩と、
ホウ素原子にジカルボキシレート基が結合したアニオンと
を含有し、
上記非水溶媒が、フッ素化環状カーボネート、及びトリフルオロメチル基を含む基を有するフッ素化カルボン酸エステルを含む非水電解質。
【請求項２】
上記アニオンが、フッ素原子をさらに含む請求項１に記載の非水電解質。
【請求項３】
上記アニオンが、下記式（１）で表される請求項１に記載の非水電解質。
【化１】
2020067370.tif 000011
（式（１）中、Ｒ１は、単結合又は炭素数１から４の２価の炭化水素基である。ｎは、１又は２である。ｎが２の場合、２つのＲ１は互いに同一又は異なる。Ｒ２及びＲ３は、それぞれ独立して、フッ素原子又は炭素数１から３の１価のフッ素化炭化水素基である。）
【請求項４】
上記アニオンが、ビスオキサレートボレートアニオン又はジフルオロオキサレートボレートアニオンである請求項３に記載の非水電解質。
【請求項５】
上記非水溶媒及び上記電解質塩の総質量に対する上記アニオンの含有割合が、０．０１質量％以上５質量％以下である請求項１から４のいずれかに記載の非水電解質。
【請求項６】
上記フッ素化カルボン酸エステルが下記式（２）で表される請求項１から請求項５のいずれか１項に記載の非水電解質。
【化２】
2020067370.tif 000012
（式（２）中、Ｒ４及びＲ５は、それぞれ独立して、炭素数１から４の１価の炭化水素基又は炭素数１から４の１価のフッ素化炭化水素基である。但し、Ｒ４及びＲ５の少なくとも一方は、トリフルオロメチル基を含む基である。）
【請求項７】
上記トリフルオロメチル基を含む基が、２，２，２−トリフルオロエチル基である請求項６に記載の非水電解質。
【請求項８】
上記フッ素化カルボン酸エステルが、酢酸−２，２，２−トリフルオロエチル、３，３，３−トリフルオロプロピオン酸メチル又はこれらの組み合わせである請求項６又は請求項７に記載の非水電解質。
【請求項９】
上記非水溶媒における上記フッ素化カルボン酸エステルの含有割合が、２０体積％以上９５体積％以下である請求項１から請求項８のいずれか１項に記載の非水電解質。
【請求項１０】
上記フッ素化環状カーボネートが、フルオロエチレンカーボネートである請求項１から請求項９のいずれか１項に記載の非水電解質。
【請求項１１】
上記非水溶媒における上記フッ素化環状カーボネートの含有割合が、１体積％以上５０体積％以下である請求項１から請求項１０のいずれか１項に記載の非水電解質。
【請求項１２】
請求項１から請求項１１のいずれか１項に記載の非水電解質を備える非水電解質蓄電素子。
【請求項１３】
請求項１から請求項１１のいずれか１項に記載の非水電解質を非水電解質蓄電素子用容器に入れる工程を備える非水電解質蓄電素子の製造方法。
【請求項１４】
通常使用時の充電終止電圧における正極電位が４．４Ｖ（ｖｓ．Ｌｉ／Ｌｉ＋）以上である請求項１２に記載の非水電解質蓄電素子の使用方法。
【発明の詳細な説明】
【技術分野】
【０００１】
本発明は、非水電解質、非水電解質蓄電素子、非水電解質蓄電素子の製造方法、及び非水電解質蓄電素子の使用方法に関する。
【背景技術】
【０００２】
リチウムイオン二次電池に代表される非水電解質二次電池は、エネルギー密度の高さから、パーソナルコンピュータ、通信端末等の電子機器、自動車等に多用されている。上記非水電解質二次電池は、一般的には、セパレータで電気的に隔離された一対の電極と、この電極間に介在する非水電解質とを有し、両電極間でイオンの受け渡しを行うことで充放電するよう構成される。また、非水電解質二次電池以外の非水電解質蓄電素子として、リチウムイオンキャパシタや電気二重層キャパシタ等のキャパシタも広く普及している。【０００３】
このような非水電解質蓄電素子に用いられる非水電解質について様々な検討がなされている。【０００４】
例えば、特開２００９−２８９４１４号公報（特許文献１）には「４−フルオロエチレンカーボネート（４−ＦＥＣ）と、プロピレンカーボネート（ＰＣ）と・・・フッ素化鎖状カルボン酸エステルであるＣＦ３ＣＨ２ＣＯＯＣＨ３とを２０：５：７５の体積比で混合させた混合溶媒を用い・・・」た「非水電解液二次電池」が記載されている（段落００６３、実施例７）。また、特許文献１には「実施例７の非水電解液二次電池においては、保存後の容量残存率及び容量復帰率がさらに向上していた。」ことが記載されている（段落００７７）。【０００５】
特開２０１７−１６８３７５号公報（特許文献２）には「非水溶媒と電解質塩を含む非水電解液二次電池用非水電解液であって、前記非水溶媒が、４−フルオロエチレンカーボネート（ＦＥＣ）と、３，３，３−トリフルオロプロピオン酸メチル（ＦＭＰ）とを含み、さらに・・・ホウ酸エステルを含むことを特徴とする非水電解液二次電池用非水電解液」と記載がある（請求項１）。また、特許文献２には、「ＦＥＣ：ＦＭＰ＝１０：９０のＦＥＣ及びＦＭＰを混合した非水溶媒に」「ホウ酸トリエタノールアミン（ＢＴＲ）を０．５質量％添加した」非水電解液を用いた電池が記載されており（段落００７８及び００７９）、「ＦＥＣとＦＭＰを含む非水電解液である点で共通し、ＢＴＲの有無で相違する実施例電池１−１と比較例電池１−１とを対比すると、ＢＴＲを添加した実施例電池１−１において、高温保存後の直流抵抗（以下、「保存後抵抗」という。）が顕著に低いことがわかる。」と記載されている（段落００８９）。【０００６】
国際公開第２０１４／１６５７４８号（特許文献３）には「フッ素化非環式カルボン酸エステル」、「フッ素化非環式カーボネート」、および「フッ素化非環式エーテルからなる群から選択される少なくとも１つのフッ素化溶媒」と、「エチレンカーボネート、フルオロオエチレンカーボネート、およびプロピレンカーボネートからなる群から選択される少なくとも１つの共溶媒」と、「フィルム形成化合物」と、「電解質塩」とを含む電解質組成物が記載されている（請求項１）。また、特許文献３には、「７０重量％のＤＦＥＡ／３０重量％のＥＣ溶媒比／１ＭのＬｉＰＦ６  ２重量％のＦＥＣ、２重量％のＬｉＢＯＢ、９６重量％の共溶媒およびＬｉＰＦ６」を用いた電池が記載されている（段落０２０１、実施例５１）。ここで、ＤＦＥＡとは「２，２−ジフルオロエチルアセテート」のことで、その組成式は「ＣＨ３−ＣＯＯ−ＣＨ２ＣＦ２Ｈ」と記載されている（段落００８５及び００２４）。【０００７】
国際公開第２０１６／０４４０８８号（特許文献４）には、「２，２−ジフルオロエチルアセテートと・・・フルオロエチレンカーボネートとを・・・組み合わせた。・・・１モル濃度の電解質組成物を作るのに十分なＬｉＰＦ６を添加した」電解質組成物Ｂを「リチウムビス（オキサラト）ボレートと組み合わせて電解質組成物Ｃを形成した。」と記載されている（段落００５６及び００５７）。
【先行技術文献】
【特許文献】
【０００８】
【特許文献１】特開２００９−２８９４１４号公報
【特許文献２】特開２０１７−１６８３７５号公報
【特許文献３】国際公開第２０１４／１６５７４８号
【特許文献４】国際公開第２０１６／０４４０８８号
【発明の概要】
【発明が解決しようとする課題】
【０００９】
例えば特許文献１に記載された非水電解質を用いた蓄電素子は、高温環境下（例えば、４５℃）で高電圧（例えば、充電終止時の正極電位として４．４Ｖ（ｖｓ．Ｌｉ／Ｌｉ＋））で保存された場合でも、高い放電容量維持率を示す。しかし、このような蓄電素子では、０℃のような低温環境下における充放電サイクル性能が低下するという問題を有することを発明者らは新たに見出した。【００１０】
本発明は、以上のような事情に基づいてなされたものであり、その目的は、低温環境下における充放電サイクル性能に優れた非水電解質、並びにこのような非水電解質を備える非水電解質蓄電素子及びその製造方法を提供することである。
【課題を解決するための手段】
【００１１】
上記課題を解決するためになされた本発明の一態様は、非水溶媒と、電解質塩と、ホウ素原子にジカルボキシレート基が結合したアニオンとを含有し、上記非水溶媒が、フッ素化環状カーボネート、及びトリフルオロメチル基を含む基を有するフッ素化カルボン酸エステルを含む非水電解質である。【００１２】
本発明の他の一態様は、当該非水電解質を備える非水電解質蓄電素子である。【００１３】
本発明の他の一態様は、当該非水電解質を非水電解質蓄電素子用容器に入れる工程を備える非水電解質蓄電素子の製造方法である。【００１４】
本発明の他の一態様は、通常使用時の充電終止電圧における正極電位が４．４Ｖ（ｖｓ．Ｌｉ／Ｌｉ＋）以上である当該非水電解質蓄電素子の使用方法である。
【発明の効果】
【００１５】
本発明によれば、低温環境下における充放電サイクル性能に優れた非水電解質、このような非水電解質を備える非水電解質蓄電素子、非水電解質蓄電素子の製造方法及び非水電解質蓄電素子の使用方法を提供することができる。
【図面の簡単な説明】
【００１６】
【図１】図１は、本発明の一実施形態に係る非水電解質蓄電素子を示す斜視図である。
【図２】図２は、本発明の一実施形態に係る非水電解質蓄電素子を複数個集合して構成した蓄電装置を示す概略図である。
【発明を実施するための形態】
【００１７】
本発明の構成及び作用効果について、技術思想を交えて説明する。但し、作用機構については推定を含んでおり、その正否は、本発明を制限するものではない。なお、本発明は、その主要な特徴から逸脱することなく、他のいろいろな形で実施することができる。そのため、後述の実施形態又は実施例は、あらゆる点で単なる例示に過ぎず、限定的に解釈してはならない。さらに、請求の範囲の均等範囲に属する変形や変更は、すべて本発明の範囲内のものである。
【００１８】
当該非水電解質は、非水溶媒と、電解質塩と、ホウ素原子にジカルボキシレート基が結合したアニオンとを含有し、上記非水溶媒が、フッ素化環状カーボネート、及びトリフルオロメチル基を含む基を有するフッ素化カルボン酸エステルを含む非水電解質である。
【００１９】
当該非水電解質は、フッ素化環状カーボネート及びトリフルオロメチル基を含む基を有するフッ素化カルボン酸エステルを含む非水溶媒と、ホウ素原子にジカルボキシレート基が結合したアニオンとを含有することで、低温環境下において優れた充放電サイクル性能を発揮することができる。この理由は定かではないが、以下の理由が推測される。フッ素化環状カーボネート、トリフルオロメチル基を含む基を有するフッ素化カルボン酸エステル、及びホウ素原子にジカルボキシレート基が結合したアニオンはいずれも負極上で分解され、被膜を形成する。ここで、フッ素化環状カーボネート及びホウ素原子にジカルボキシレート基が結合したアニオンが貴な電位で先に分解され、その後、トリフルオロメチル基を含む基を有するフッ素化カルボン酸エステルが分解され、被膜を形成する。このとき、まずホウ素原子にジカルボキシレート基が結合したアニオンが負極上のわずかな電荷の偏りに好適に吸着し、分解されることで良好な被膜が形成される。その上にフッ素原子を含む被膜が形成されることになる。すなわち、ホウ素原子とフッ素原子とが近接する均質な被膜が形成されることで、低温環境下において優れた充放電サイクル性能を発揮するものと考えられる。
【００２０】
さらに、当該非水電解質は、高温環境下において保存した場合であっても高い容量維持率を発揮する。すなわち、当該非水電解質は、高温保存性能を維持しつつ、低温環境下において優れた充放電サイクル性能を発揮することができる。
【００２１】
当該非水電解質蓄電素子は、上述の当該非水電解質を備える非水電解質蓄電素子（以下、単に「蓄電素子」ともいう）である。当該蓄電素子は、低温環境下において優れた充放電サイクル性能を発揮する。
【００２２】
当該非水電解質蓄電素子の製造方法は、上述の当該非水電解質を非水電解質蓄電素子用容器に入れる工程を備える非水電解質蓄電素子の製造方法である。
【００２３】
当該製造方法によれば、低温環境下における充放電サイクル性能に優れた非水電解質蓄電素子を製造することができる。
【００２４】
当該非水電解質蓄電素子の使用方法は、通常使用時の充電終止電圧における正極電位が、４．４Ｖ（ｖｓ．Ｌｉ／Ｌｉ＋）以上である。当該非水電解質蓄電素子は、高温環境下での保存後の容量維持率が高いため、このように通常使用時の充電終止電圧における正極電位が比較的高い充電条件で用いられる蓄電素子である場合に、この効果を特に十分に発揮することができる。ここで、通常使用時とは、当該非水電解質蓄電素子について推奨され、又は指定される充電条件を採用して当該非水電解質蓄電素子を使用する場合であり、当該非水電解質蓄電素子のための充電器が用意されている場合は、その充電器を適用して当該非水電解質蓄電素子を使用する場合をいう。なお、例えば、黒鉛を負極活物質とする蓄電素子では、設計にもよるが、充電終止電圧が５．０Ｖのとき、正極電位は約５．１Ｖ（ｖｓ．Ｌｉ／Ｌｉ＋）である。
【００２５】
以下、本発明の実施形態に係る非水電解質、非水電解質蓄電素子、非水電解質蓄電素子の製造方法及び非水電解質素子の使用方法について詳説する。
【００２６】
＜非水電解質＞
当該非水電解質は、非水溶媒と、電解質塩と、ホウ素原子にジカルボキシレート基が結合したアニオン（以下、単に「アニオン」ともいう）とを含有する。以下、当該非水電解質が含有する各成分について説明する。
【００２７】
［非水溶媒］
上記非水溶媒は、フッ素化環状カーボネート、及びトリフルオロメチル基を含む基を有するフッ素化カルボン酸エステル（以下、単に「フッ素化カルボン酸エステル」ともいう）を含む。
【００２８】
（フッ素化環状カーボネート）
「フッ素化環状カーボネート」とは、環状カーボネートが有する水素原子の一部又は全部がフッ素原子で置換された化合物をいう。
【００２９】
上記フッ素化環状カーボネートとしては、例えばフルオロエチレンカーボネート（以下、「ＦＥＣ」ともいう）、ジフルオロエチレンカーボネート、トリフルオロエチレンカーボネート、テトラフルオロエチレンカーボネート、（フルオロメチル）エチレンカーボネート、（ジフルオロメチル）エチレンカーボネート、（トリフルオロメチル）エチレンカーボネート、ビス（フルオロメチル）エチレンカーボネート、ビス（ジフルオロメチル）エチレンカーボネート、ビス（トリフルオロメチル）エチレンカーボネート、（フルオロエチル）エチレンカーボネート、（ジフルオロエチル）エチレンカーボネート、（トリフルオロエチル）エチレンカーボネート、４−フルオロ−４−メチルエチレンカーボネート、４，４−ジフルオロ−５−メチルエチレンカーボネート、４，５−ジフルオロ−４，５−ジメチルエチレンカーボネート等が挙げられる。フッ素化環状カーボネートとしては、ＦＥＣが好ましい。上記フッ素化環状カーボネートがＦＥＣである場合には、特に高電圧下において、負極に安定な被膜を形成し、充放電サイクル性能を向上させることができる。上記フッ素化環状カーボネートは、１種を単独で、又は２種以上を混合して用いることができる。
【００３０】
上記非水溶媒における上記フッ素化環状カーボネートの含有割合の下限としては、１体積％が好ましく、３体積％がより好ましく、５体積％がさらに好ましい。フッ素化環状カーボネートの含有割合を上記下限以上とすることで、蓄電素子の高温環境下での保存後の容量維持率をより高めることができる。一方、上記含有割合の上限としては、例えば５０体積％が好ましく、３０体積％がより好ましく、２０体積％がさらに好ましく、１５体積％が特に好ましい。フッ素化環状カーボネートの含有割合を上記上限以下とすることで、非水電解質蓄電素子の低温環境下での充放電サイクル性能をより十分なものとすることができる。
【００３１】
（フッ素化カルボン酸エステル）
上記フッ素化カルボン酸エステルは、トリフルオロメチル基（−ＣＦ３）を含む基を有するフッ素化カルボン酸エステルである。
【００３２】
上記トリフルオロメチル基を含む基としては、例えばトリフルオロメチル基そのもの、炭素数１から３の１価の炭化水素基が有する水素原子の一部又は全部をトリフルオロメチル基で置換した基などが挙げられる。
【００３３】
本明細書において「炭化水素基」は、鎖状炭化水素基及び分岐鎖状炭化水素基を包含する。
【００３４】
炭素数１から３の１価の炭化水素基が有する水素原子の一部又は全部をトリフルオロメチル基で置換した基としては、例えば２，２，２−トリフルオロエチル基、３，３，３−トリフルオロプロピル基、２，２，３，３，３−ペンタフルオロプロピル基、４，４，４−トリフルオロブチル基、２，２，３，３，４，４，４−ヘプタフルオロブチル基などが挙げられる。
【００３５】
上記トリフルオロメチル基を含む基としては、２，２，２−トリフルオロエチル基が好ましい。
【００３６】
上記フッ素化カルボン酸エステルとしては、例えば下記式（２）で表される化合物などが挙げられる。
【００３７】
【化１】
2020067370.tif 000003
【００３８】
上記式（２）中、Ｒ４及びＲ５は、それぞれ独立して、炭素数１から４の１価の炭化水素基又は炭素数１から４の１価のフッ素化炭化水素基である。但し、Ｒ４及びＲ５の少なくとも一方は、トリフルオロメチル基を含む基である。
【００３９】
本明細書において「フッ素化炭化水素基」とは、炭化水素基が有する水素原子の一部又は全部をフッ素原子で置換した基を意味する。また、「フッ素化炭化水素基」は「トリフルオロメチル基を含む基」を包含する。
【００４０】
炭素数１から４の１価の炭化水素基としては、例えばメチル基、エチル基、ｎ−プロピル基、ｉ−プロピル基、ｎ−ブチル基、ｉ−ブチル基、ｓ−ブチル基、ｔ−ブチル基などが挙げられる。炭素数１から４の１価のフッ素化炭化水素基としては、例えばフルオロメチル基、ジフルオロメチル基、トリフルオロメチル基、２−フルオロエチル基、２，２−ジフルオロエチル基、３−フルオロプロピル基、３，３−ジフルオロプロピル基、３，３，３−トリフルオロプロピル基、２，２，３，３−テトラフルオロプロピル基、２，２，３，３，３−ペンタフルオロプロピル基、４，４，４−トリフルオロブチル基、２，２，３，３，４，４−ヘキサフルオロブチル基、２，２，３，３，４，４，４−ヘプタフルオロブチル基などが挙げられる。
【００４１】
上記フッ素化カルボン酸エステルとしては、低温環境下での充放電サイクル性能の観点から、下記式（２−１）で表される酢酸−２，２，２−トリフルオロエチル（以下、「ＦＥＡ」ともいう）、下記式（２−２）で表される３，３，３−トリフルオロプロピオン酸メチル（以下、「ＦＭＰ」ともいう）、又はこれらの組み合わせが好ましい。
【００４２】
【化２】
2020067370.tif 000004
【００４３】
上記非水溶媒における上記フッ素化カルボン酸エステルの含有割合の下限としては、２０体積％が好ましく、３０体積％がより好ましく、４０体積％がさらに好ましい。上記含有割合を上記下限以上とすることで、低温環境下での充放電サイクル性能を向上させることができる。上記含有割合の上限としては、９５体積％が好ましく、９０体積％がより好ましい。上記含有割合を上記上限以下とすることで、抵抗増加を抑制することができる。
【００４４】
（他の非水溶媒）
当該非水電解質は、上記フッ素化環状カーボネート及び上記フッ素化カルボン酸エステル以外の他の非水溶媒を含むことができる。他の非水溶媒としては、一般的な蓄電素子用非水電解質の非水溶媒として通常用いられる公知の非水溶媒を用いることができる。上記他の非水溶媒としては、上記フッ素化環状カーボネート以外の環状カーボネート（以下、単に「環状カーボネート」ともいう）、鎖状カーボネート、フッ素化鎖状カーボネート、エステル、エーテル、アミド、スルホン、ラクトン、ニトリル等を挙げることができる。これらの中でも、環状カーボネート又は鎖状カーボネートが好ましく、環状カーボネートと鎖状カーボネートとを併用することがより好ましい。
【００４５】
上記環状カーボネートとしては、エチレンカーボネート（ＥＣ）、プロピレンカーボネート（ＰＣ）、ブチレンカーボネート（ＢＣ）、ビニレンカーボネート（ＶＣ）、ビニルエチレンカーボネート（ＶＥＣ）、スチレンカーボネート、１−フェニルビニレンカーボネート、１，２−ジフェニルビニレンカーボネート等が挙げられる。環状カーボネートは、水素原子の一部又は全部がフッ素原子以外の原子又は置換基で置換されたものであってもよいが、置換されていないものが好ましい。環状カーボネートとしては、ＥＣ、ＰＣ又はＢＣが好ましく、ＰＣ又はＢＣがより好ましく、ＰＣがさらに好ましい。
【００４６】
上記鎖状カーボネートとしては、ジエチルカーボネート（ＤＥＣ）、ジメチルカーボネート（ＤＭＣ）、エチルメチルカーボネート（ＥＭＣ）、ジフェニルカーボネート等を挙げることができる。鎖状カーボネートは、水素原子の一部又は全部が他の原子又は置換基で置換されたものであってもよいが、置換されていないものが好ましい。鎖状カーボネートとしては、ＤＥＣ、ＤＭＣ又はＥＭＣが好ましく、ＥＭＣがより好ましい。
【００４７】
上記非水溶媒が上記環状カーボネートや上記鎖状カーボネートを含む場合、上記非水溶媒における上記環状カーボネート及び上記鎖状カーボネートの合計含有量の上限としては、イオン伝導度と低温環境下での充放電サイクル性能の観点から１０体積％が好ましく、５体積％がさらに好ましい。
【００４８】
上記非水溶媒の組成を上記のようにすることで、誘電率、粘度等が適度になることなどにより、蓄電素子の容量維持率等をさらに改善することなどができる。
【００４９】
［電解質塩］
当該非水電解質は、通常、非水溶媒に溶解している電解質塩を含有する。上記電解質塩としては、リチウム塩、ナトリウム塩、カリウム塩、マグネシウム塩、オニウム塩などが挙げられる。これらの中でもリチウム塩が好ましい。
【００５０】
上記リチウム塩としては、ＬｉＰＦ６、ＬｉＰＯ２Ｆ２、ＬｉＢＦ４、ＬｉＰＦ２（Ｃ２Ｏ４）２、ＬｉＣｌＯ４、ＬｉＮ（ＳＯ２Ｆ）２等の無機リチウム塩、ＬｉＳＯ３ＣＦ３、ＬｉＮ（ＳＯ２ＣＦ３）２、ＬｉＮ（ＳＯ２Ｃ２Ｆ５）２、ＬｉＮ（ＳＯ２ＣＦ３）（ＳＯ２Ｃ４Ｆ９）、ＬｉＣ（ＳＯ２ＣＦ３）３、ＬｉＣ（ＳＯ２Ｃ２Ｆ５）３等のフッ素化炭化水素基を有するリチウム塩などが挙げられる。これらの中でも、無機リチウム塩が好ましく、ＬｉＰＦ６がより好ましい。
【００５１】
当該非水電解質における上記電解質塩の含有割合の下限としては、０．１ｍｏｌ／Ｌが好ましく、０．３ｍｏｌ／Ｌがより好ましく、０．５ｍｏｌ／Ｌがさらに好ましく、０．８ｍｏｌ／Ｌが特に好ましい。上記含有割合の上限としては、特に限定されないが、２．５ｍｏｌ／Ｌが好ましく、２ｍｏｌ／Ｌがより好ましく、１．５ｍｏｌ／Ｌがさらに好ましい。
【００５２】
［アニオン］
上記アニオンは、ホウ素原子にジカルボキシレート基が結合したアニオンである。
【００５３】
本明細書において「ジカルボキシレート基」とは、ジカルボン酸が有する２つのカルボキシ基からそれぞれ１個の水素原子を除いた基を意味する。
【００５４】
ジカルボキシレート基を与えるジカルボン酸としては、例えばシュウ酸、マロン酸、コハク酸、グルタル酸、アジピン酸などが挙げられる。これらの中でも、シュウ酸又はマロン酸が好ましく、シュウ酸がより好ましい。
【００５５】
ジカルボキシレート基としては、上述のジカルボン酸が有する２つのカルボキシ基からそれぞれ１個の水素原子を除いた基が挙げられ、例えばオキサレート基、マロネート基、スクシネート基、グルタレート基、アジピネート基などが挙げられる。これらの中でも、オキサレート基又はマロネート基が好ましく、オキサレート基がより好ましい。
【００５６】
上記アニオンは、フッ素原子をさらに含むことが好ましい。上記アニオンがフッ素原子をさらに含むことにより、良好な被膜を形成することができる。より詳細には、上記アニオンは、フッ素原子がホウ素原子に結合していることが好ましい。
【００５７】
上記アニオンとしては、下記式（１）で表されるアニオンが好ましい。
【００５８】
【化３】
2020067370.tif 000005
【００５９】
上記式（１）中、Ｒ１は、単結合又は炭素数１から４の２価の炭化水素基である。ｎは、１又は２である。ｎが２の場合、２つのＲ１は互いに同一又は異なる。Ｒ２及びＲ３は、それぞれ独立して、フッ素原子又は炭素数１から３の１価のフッ素化炭化水素基である。
【００６０】
Ｒ１で表される炭素数１から４の２価の炭化水素基としては、例えばメタン、エタン、ｎ−プロパン、ｎ−ブタン等の鎖状炭化水素から２個の水素原子を除いた基が挙げられる。
【００６１】
Ｒ２及びＲ３で表される炭素数１から３の１価のフッ素化炭化水素基としては、例えばメチル基、エチル基、ｎ−プロピル基等の１価の炭化水素基の水素原子の一部又は全部をフッ素原子で置換した基などが挙げられる。
【００６２】
Ｒ１としては、単結合又はメチル基から２個の水素原子を除いた基が好ましく、単結合がより好ましい。
【００６３】
Ｒ２及びＲ３としては、フッ素原子が好ましい。
【００６４】
ｎとしては、１が好ましい。
【００６５】
上記式（１）で表されるアニオンとしては、例えば下記式（１−１）で表されるジフルオロオキサレートボレートアニオン、下記式（１−２）で表されるビスオキサレートボレートアニオン、下記式（１−３）で表されるジフルオロマロネートボレートアニオン、下記式（１−４）で表されるビスマロネートボレートアニオン、下記式（１−５）で表されるマロネートオキサレートボレートアニオンなどが挙げられる。
【００６６】
【化４】
2020067370.tif 000006
【００６７】
上記アニオンとしては、上記式（１−１）で表されるジフルオロオキサレートボレートアニオン又は上記式（１−２）で表されるビス（オキサレート）ボレートアニオンが好ましく、上記式（１−１）で表されるジフルオロオキサレートボレートアニオンがより好ましい。上記アニオンとしてこれらのものを用いることにより、良好な被膜を形成することができる。
【００６８】
上記アニオンは、通常、カチオンとの塩の形態で当該非水電解質に含有される。カチオンとしては、例えばアルカリ金属カチオン、アルカリ土類金属カチオン、オニウムカチオンなどが挙げられる。これらの中でも、アルカリ金属カチオンが好ましく、リチウムイオンがより好ましい。
【００６９】
上記アニオンを与える化合物としては、例えば下記式（１−１−１）で表されるリチウムジフルオロオキサレートボレート（以下、「ＬｉＤＦＯＢ」ともいう）、下記式（１−２−１）で表されるリチウムビスオキサレートボレート（以下、「ＬｉＢＯＢ」ともいう）などが挙げられる。
【００７０】
【化５】
2020067370.tif 000007
【００７１】
上記アニオンを与える化合物としては、上記式（１−１−１）で表されるリチウムジフルオロオキサレートが好ましい。
【００７２】
当該非水電解質における上記アニオンの非水電解質への含有割合の下限としては、当該非水電解質の総質量に対して、０．０１質量％が好ましく、０．０５質量％がより好ましく、０．１質量％がさらに好ましく、０．３質量％がよりさらに好ましく、０．５質量％がよりさらに好ましい。上記アニオンの含有割合を上記下限以上とすることで、蓄電素子を低温環境下で充放電サイクルした後の容量維持率を高くすることができる。上記含有割合の上限としては、５質量％が好ましく、３質量％がより好ましく、２質量％がさらに好ましく、１質量％がよりさらに好ましく、０．８質量％が特に好ましい。上記アニオンの含有量を上記上限以下とすることで、抵抗の増加を抑制できる。
【００７３】
［その他の添加剤］
当該非水電解質は、必要に応じて、上記非水溶媒、上記電解質塩及び上記アニオン以外のその他の添加剤を含有していてもよい。その他の添加剤としては、例えばビフェニル、アルキルビフェニル、ターフェニル、ターフェニルの部分水素化体、シクロヘキシルベンゼン、ｔ−ブチルベンゼン、ｔ−アミルベンゼン、ジフェニルエーテル、ジベンゾフラン等の芳香族化合物；２−フルオロビフェニル、ｏ−シクロヘキシルフルオロベンゼン、ｐ−シクロヘキシルフルオロベンゼン等の前記芳香族化合物の部分ハロゲン化物；２，４−ジフルオロアニソール、２，５−ジフルオロアニソール、２，６−ジフルオロアニソール、３，５−ジフルオロアニソール等のハロゲン化アニソール化合物；無水コハク酸、無水グルタル酸、無水マレイン酸、無水シトラコン酸、無水グルタコン酸、無水イタコン酸、シクロヘキサンジカルボン酸無水物；亜硫酸エチレン、亜硫酸プロピレン、亜硫酸ジメチル、硫酸ジメチル、硫酸エチレン、チオアニソール、ジフェニルジスルフィド、ジピリジニウムジスルフィド、パーフルオロオクタン、ホウ酸トリストリメチルシリル、リン酸トリストリメチルシリル、チタン酸テトラキストリメチルシリル、モノフルオロリン酸リチウム、ジフルオロリン酸リチウム等が挙げられる。当該非水電解質がその他の添加剤を含む場合、その他の添加剤の含有割合の上限としては、当該非水電解質の総質量に対して、５質量％が好ましく、１質量％がより好ましく、０．１質量％がさらに好ましい。
【００７４】
＜非水電解質蓄電素子＞
本発明の一実施形態に係る非水電解質蓄電素子は、非水電解質を備える。また、当該非水電解質蓄電素子は、通常、正極及び負極を備える。以下、当該非水電解質蓄電素子の一例として、二次電池について説明する。上記正極及び負極は、通常、セパレータを介して積層又は巻回により交互に重畳された電極体を形成する。この電極体は非水電解質蓄電素子用容器に収納され、この非水電解質蓄電素子用容器内に非水電解質が充填される。上記非水電解質は、正極と負極との間に介在する。また、上記非水電解質蓄電素子用容器としては、二次電池の容器として通常用いられる公知の金属容器、樹脂容器等を用いることができる。
【００７５】
［非水電解質］
当該非水電解質蓄電素子に用いられる非水電解質は、上述した本発明の実施形態に係る非水電解質である。
【００７６】
［正極］
上記正極は、正極基材、及び当該正極基材に直接又は中間層を介して配される正極合材層を有することが好ましい。
【００７７】
上記正極基材は、導電性を有する。基材の材質としては、アルミニウム、チタン、タンタル、ステンレス鋼等の金属又はそれらの合金が用いられる。これらの中でも、耐電位性、導電性の高さ及びコストのバランスからアルミニウム又はアルミニウム合金が好ましい。また、正極基材の形成形態としては、箔、蒸着膜等が挙げられ、コストの面から箔が好ましい。つまり、正極基材としてはアルミニウム箔又はアルミニウム合金箔が好ましい。なお、アルミニウム又はアルミニウム合金としては、ＪＩＳ−Ｈ−４０００（２０１４年）に規定されるＡ１０８５Ｐ、Ａ３００３Ｐ等が例示できる。
【００７８】
上記中間層は、正極基材の表面の被覆層であり、炭素粒子等の導電性粒子を含むことで正極基材と正極合材層との接触抵抗を低減する。中間層の構成は特に限定されず、例えば樹脂バインダ及び導電性粒子を含有する組成物により形成できる。なお、「導電性を有する」とは、ＪＩＳ−Ｈ−０５０５（１９７５年）に準拠して測定される体積抵抗率が１０７Ω・ｃｍ以下であることを意味し、「非導電性」とは、上記体積抵抗率が１０７Ω・ｃｍ超であることを意味する。
【００７９】
上記正極合材層は、正極活物質を含むいわゆる正極合材から形成される層である。正極合材層は、必要に応じて導電剤、バインダ、増粘剤、フィラー等の任意成分を含む。
【００８０】
上記正極活物質としては、通常、金属酸化物が使用される。具体的な正極活物質としては、例えばＬｉｘＭＯｙ（Ｍは少なくとも一種の遷移金属を表す）で表される複合酸化物（層状のα−ＮａＦｅＯ２型結晶構造を有するＬｉｘＣｏＯ２、ＬｉｘＮｉＯ２、ＬｉｘＭｎＯ３、ＬｉｘＮｉαＣｏ（１−α）Ｏ２、ＬｉｘＮｉαＭｎβＣｏ（１−α−β）Ｏ２等、スピネル型結晶構造を有するＬｉｘＭｎ２Ｏ４、ＬｉｘＮｉαＭｎ（２−α）Ｏ４等）、ＬｉｗＭｅｘ（ＡＯｙ）ｚ（Ｍｅは少なくとも一種の遷移金属を表し、Ａは例えばＰ、Ｓｉ、Ｂ、Ｖ等を表す）で表されるポリアニオン化合物（ＬｉＦｅＰＯ４、ＬｉＭｎＰＯ４、ＬｉＮｉＰＯ４、ＬｉＣｏＰＯ４、Ｌｉ３Ｖ２（ＰＯ４）３、Ｌｉ２ＭｎＳｉＯ４、Ｌｉ２ＣｏＰＯ４Ｆ等）が挙げられる。これらの化合物中の元素又はポリアニオンは、他の元素又はアニオン種で一部が置換されていてもよい。正極合材層においては、これら化合物の１種を単独で用いてもよく、２種以上を混合して用いてもよい。
【００８１】
上記導電剤としては、蓄電素子性能に悪影響を与えない導電性材料であれば特に限定されない。このような導電剤としては、天然又は人造の黒鉛、ファーネスブラック、アセチレンブラック、ケッチェンブラック等のカーボンブラック、金属、導電性セラミックス等が挙げられ、アセチレンブラックが好ましい。導電剤の形状としては、粉状、繊維状等が挙げられる。
【００８２】
上記バインダとしては、フッ素樹脂（ポリテトラフルオロエチレン（ＰＴＦＥ）、ポリフッ化ビニリデン（ＰＶＤＦ）等）、ポリエチレン、ポリプロピレン、ポリイミド等の熱可塑性樹脂；エチレン−プロピレン−ジエンゴム（ＥＰＤＭ）、スルホン化ＥＰＤＭ、スチレンブタジエンゴム（ＳＢＲ）、フッ素ゴム等のエラストマー；多糖類高分子等が挙げられる。
【００８３】
上記増粘剤としては、カルボキシメチルセルロース（ＣＭＣ）、メチルセルロース等の多糖類高分子が挙げられる。また、増粘剤がリチウムと反応する官能基を有する場合、予めメチル化等によりこの官能基を失活させておくことが好ましい。
【００８４】
上記フィラーとしては、電池性能に悪影響を与えないものであれば特に限定されない。フィラーの主成分としては、ポリプロピレン、ポリエチレン等のポリオレフィン、シリカ、アルミナ、ゼオライト、ガラス等が挙げられる。
【００８５】
［負極］
上記負極は、負極基材、及び当該負極基材に直接又は中間層を介して配される負極合材層を有することが好ましい。上記中間層は正極の中間層と同様の構成とすることができる。
【００８６】
上記負極基材は、正極基材と同様の構成とすることができるが、材質としては、銅、ニッケル、ステンレス鋼、ニッケルメッキ鋼等の金属又はそれらの合金が用いられ、銅又は銅合金が好ましい。つまり、負極基材としては銅箔が好ましい。銅箔としては、圧延銅箔、電解銅箔等が例示される。
【００８７】
上記負極合材層は、負極活物質を含むいわゆる負極合材から形成される。また、負極合材層は、必要に応じて導電剤、バインダ、増粘剤、フィラー等の任意成分を含む。導電剤、結着剤、増粘剤、フィラー等の任意成分は、正極合材層と同様のものを用いることができる。
【００８８】
上記負極活物質としては、通常、リチウムイオンを吸蔵及び放出することができる材質が用いられる。具体的な負極活物質としては、例えばＳｉ、Ｓｎ等の金属又は半金属；Ｓｉ酸化物、Ｓｎ酸化物等の金属酸化物又は半金属酸化物；ポリリン酸化合物；黒鉛（グラファイト）、非黒鉛質炭素（易黒鉛化性炭素又は難黒鉛化性炭素）等の炭素材料等が挙げられる。
【００８９】
さらに、負極合材層は、Ｂ、Ｎ、Ｐ、Ｆ、Ｃｌ、Ｂｒ、Ｉ等の典型非金属元素、Ｌｉ、Ｎａ、Ｍｇ、Ａｌ、Ｋ、Ｃａ、Ｚｎ、Ｇａ、Ｇｅ等の典型金属元素、Ｓｃ、Ｔｉ、Ｖ、Ｃｒ、Ｍｎ、Ｆｅ、Ｃｏ、Ｎｉ、Ｃｕ、Ｍｏ、Ｚｒ、Ｔａ、Ｈｆ、Ｎｂ、Ｗ等の遷移金属元素を含有してもよい。
【００９０】
［セパレータ］
上記セパレータの材質としては、例えば織布、不織布、多孔質樹脂フィルム等が用いられる。これらの中でも、強度の観点から多孔質樹脂フィルムが好ましく、非水電解質の保液性の観点から不織布が好ましい。上記セパレータの主成分としては、強度の観点から例えばポリエチレン、ポリプロピレン等のポリオレフィンが好ましく、耐酸化分解性の観点から例えばポリイミドやアラミド等が好ましい。また、これらの樹脂を複合してもよい。
【００９１】
なお、セパレータと電極（通常、正極）との間に、無機層が配設されていても良い。この無機層は、耐熱層等とも呼ばれる多孔質の層である。また、多孔質樹脂フィルムの一方の面に無機層が形成されたセパレータを用いることもできる。上記無機層は、通常、無機粒子及びバインダとで構成され、その他の成分が含有されていてもよい。無機粒子としては、Ａｌ２Ｏ３、ＳｉＯ２、アルミノシリケート等が好ましい。
【００９２】
当該二次電池（蓄電素子）は、高温環境下での保存後の容量維持率が高いため、高い作動電圧で用いることができる。例えば、当該二次電池の通常使用時の充電終止電圧における正極電位は、例えば４．０Ｖ（ｖｓ．Ｌｉ／Ｌｉ＋）以上であってもよいが、４．４Ｖ（ｖｓ．Ｌｉ／Ｌｉ＋）以上が好ましい。一方、この通常使用時の充電終止電圧における正極電位の上限は、５．１Ｖ（ｖｓ．Ｌｉ／Ｌｉ＋）である。
【００９３】
＜非水電解質蓄電素子の製造方法＞
当該非水電解質蓄電素子は、以下の方法により製造することが好ましい。すなわち、本発明の一実施形態に係る非水電解質蓄電素子の製造方法は、非水電解質を非水電解質蓄電素子用容器に入れる工程（以下、「非水電解質注入工程」ともいう）を備える。
【００９４】
（非水電解質注入工程）
上記非水電解質注入工程は、非水電解質として、上述した本発明の実施形態に係る非水電解質を用いること以外は、公知の方法により行うことができる。すなわち、当該非水電解質を準備し、準備した非水電解質を非水電解質蓄電素子用容器に注入すればよい。
【００９５】
当該製造方法は、上記非水電解質注入工程の他、以下の工程等を有していてもよい。すなわち、当該製造方法は、例えば、正極を作製する工程、負極を作製する工程、正極及び負極を、セパレータを介して積層又は巻回することにより交互に重畳された電極体を形成する工程、並びに正極及び負極（電極体）を非水電解質蓄電素子用容器に収容する工程を備えることができる。通常、電極体を非水電解質蓄電素子用容器に収容した後、非水電解質を非水電解質蓄電素子用容器に注入するが、この順番は逆であってもよい。これらの工程の後、注入口を封止することにより二次電池（非水電解質蓄電素子）を得ることができる。
【００９６】
＜非水電解質蓄電素子の使用方法＞
当該非水電解質蓄電素子の使用方法は、通常使用時の充電終止電圧における正極電位が、４．４Ｖ（ｖｓ．Ｌｉ／Ｌｉ＋）以上である。当該非水電解質蓄電素子は、高温環境下での保存後の容量維持率が高いため、このように通常使用時の充電終止電圧における正極電位が比較的高い充電条件で用いられる蓄電素子である場合に、この効果を特に十分に発揮することができる。なお、例えば、黒鉛を負極活物質とする蓄電素子では、設計にもよるが、充電終止電圧が５．０Ｖのとき、正極電位は約５．１Ｖ（ｖｓ．Ｌｉ／Ｌｉ＋）である。
【００９７】
＜その他の実施形態＞
本発明は上記実施形態に限定されるものではなく、上記態様の他、種々の変更、改良を施した態様で実施することができる。例えば、上記正極又は負極において、中間層を設けなくてもよい。また、当該非水電解質蓄電素子の正極及び負極は、明確な層構造を有していなくてもよい。例えば上記正極は、メッシュ状の正極基材に正極合材が担持された構造などであってもよい。
【００９８】
また、上記実施の形態においては、非水電解質蓄電素子が非水電解質二次電池である形態を中心に説明したが、その他の非水電解質蓄電素子であってもよい。その他の非水電解質蓄電素子としては、キャパシタ（電気二重層キャパシタ、リチウムイオンキャパシタ）等が挙げられる。
【００９９】
図１に、本発明に係る非水電解質蓄電素子の一実施形態である矩形状の非水電解質蓄電素子１（非水電解質二次電池）の概略図を示す。なお、同図は、容器内部を透視した図としている。図１に示す非水電解質蓄電素子１は、電極体２が非水電解質蓄電素子用容器３に収納されている。電極体２は、正極合材層を備える正極と、負極合材層を備える負極とが、セパレータを介して捲回されることにより形成されている。正極は、正極リード４’を介して正極端子４と電気的に接続され、負極は、負極リード５’を介して負極端子５と電気的に接続されている。また、非水電解質蓄電素子用容器３には、本発明の一実施形態に係る非水電解質が注入されている。
【０１００】
本発明に係る非水電解質蓄電素子の構成については特に限定されるものではなく、円筒型電池、角型電池（矩形状の電池）、扁平型電池等が一例として挙げられる。本発明は、上記の非水電解質蓄電素子を複数備える蓄電装置としても実現することができる。蓄電装置の一実施形態を図２に示す。図２において、蓄電装置３０は、複数の蓄電ユニット２０を備えている。それぞれの蓄電ユニット２０は、複数の非水電解質蓄電素子１を備えている。上記蓄電装置３０は、電気自動車（ＥＶ）、ハイブリッド自動車（ＨＥＶ）、プラグインハイブリッド自動車（ＰＨＥＶ）等の自動車用電源として搭載することができる。
【実施例】
【０１０１】
以下、実施例によって本発明をさらに具体的に説明するが、本発明は以下の実施例に限定されるものではない。【０１０２】
実施例、比較例及び参考例で用いた非水溶媒及び添加剤の略称を以下に示す。【０１０３】
［非水溶媒］
ＥＭＣ：エチルメチルカーボネート
ＦＥＣ：フルオロエチレンカーボネート
ＦＭＰ：３，３，３−トリフルオロプロピオン酸メチル
ＦＥＡ：酢酸−２，２，２−トリフルオロエチル
ＤＦＥＡ：酢酸−２，２−ジフルオロエチル【０１０４】
［添加剤］
ＬｉＤＦＯＢ：リチウムジフルオロオキサレートボレート
ＬｉＢＯＢ：リチウムビスオキサレートボレート
ＶＥＣ：ビニルエチレンカーボネート【０１０５】
［実施例１］
（非水電解質の調製）
ＦＥＣとＦＭＰとを体積比１０：９０で混合し、非水溶媒とした。この非水溶媒に、電解質塩としてヘキサフルオロリン酸リチウム（ＬｉＰＦ６）を１．２ｍｏｌ／Ｌの含有量となるように、また、添加剤としてＬｉＤＦＯＢを非水溶媒と電解質の総質量に対して０．２質量％となるように溶解させ、非水電解質を調製した。【０１０６】
（正極の作製）
正極活物質として、ＬｉＮｉ１／３Ｍｎ１／３Ｃｏ１／３Ｏ２を用いた。質量比で、正極活物質：ポリフッ化ビニリデン（ＰＶｄＦ）：アセチレンブラック（ＡＢ）＝９４：３：３の割合（固形物換算）で含み、Ｎ−メチルピロリドンを分散媒とする正極ペーストを作製した。この正極ペーストを正極活物質が単位電極面積あたり１８．６ｍｇ／ｃｍ２含まれるように、正極基材としての帯状のアルミニウム箔の両面に塗布し、乾燥することにより分散媒であるＮ−メチルピロリドンを除去した。これをローラープレス機により加圧して正極合材層を成型した後、１００℃で１４時間減圧乾燥して、正極合材層中の水分を除去した。このようにして正極を得た。【０１０７】
（負極の作製）
負極活物質として、黒鉛を用いた。質量比で、負極活物質（黒鉛）：スチレンブタジエンゴム（ＳＢＲ）：カルボキシメチルセルロース（ＣＭＣ）＝９７：２：１の割合（固形分換算）で含み、水を分散媒とする負極ペーストを作製した。この負極ペーストを、負極活物質が単位電極面積あたり９．９ｍｇ／ｃｍ２含まれるように、負極基材としての帯状の銅箔集電体の両面に塗布し、乾燥することにより分散媒である水を除去した。これをローラープレス機により加圧して負極合材層を成型した後、１００℃で１２時間減圧乾燥して、負極合材層中の水分を除去した。このようにして負極を得た。【０１０８】
（非水電解質蓄電素子の作製）
セパレータとして、無機層が塗工されたポリオレフィン製微多孔膜を用いた。このセパレータを介して、上記正極と上記負極とを積層することにより電極体を作製した。この電極体をアルミニウム製の角形の非水電解質蓄電素子用容器に収納し、正極端子及び負極端子を取り付けた。この非水電解質蓄電素子用容器内部に上記非水電解質を注入した後、封口し、実施例１の非水電解質蓄電素子（二次電池）を得た。【０１０９】
（実施例２から６及び比較例１から３）
電解質塩の種類と含有量、非水溶媒の種類と体積比あるいは添加剤の種類と添加量を表１、２に示すとおりとしたこと以外は、実施例１と同様にして、実施例２から６及び比較例１から３の非水電解質蓄電素子を得た。なお、表中の「−」は相当する非水溶媒あるいは添加剤を用いていないことを示す。【０１１０】
（実施例７）
電解質塩としてヘキサフルオロリン酸リチウム（ＬｉＰＦ６）を０．４ｍｏｌ／Ｌ及び、リチウムビス（フルオロスルホニル）アミド（ＬｉＦＳＡ）を０．８ｍｏｌ／Ｌの含有量としたこと以外は、実施例２と同様にして、実施例７の非水電解質蓄電素子を得た。なお、表の「−」は相当する非水溶媒あるいは添加剤を用いていないことを示す。【０１１１】
（参考例１から３）
非水溶媒として、ＦＭＰの代わりにＤＦＥＡを用いた以外は、比較例１、実施例５及び実施例２と同様にしてそれぞれ、参考例１から３の非水電解質蓄電素子を得た。なお、表の中の「−」は相当する非水溶媒あるいは添加剤を用いていないことを示す。ここで、「ＤＦＥＡ」は下記式（３）で表される。「ＤＦＥＡ」は、「ＦＥＡ」と類似の構造ではあるが、カルボニルオキシ基のオキシ酸素原子に結合する基の末端がトリフルオロメチル基（−ＣＦ３）ではなく、ジフルオロメチル基（−ＣＦ２Ｈ）である化合物である。【０１１２】
【化６】
2020067370.tif 000008
【０１１３】
上述の手順で作製した非水電解質蓄電素子のうち、比較例１、２及び実施例２に係る非水電解質蓄電素子は複数用意し、下記「初期充放電」に供したものを、「４５℃保存試験」あるいは「０℃充放電サイクル試験」にそれぞれ供した。比較例３、実施例１、３から７及び参考例１から３に係る非水電解質蓄電素子は「初期充放電」に供したものを、「０℃充放電サイクル試験」に供した。【０１１４】
［評価］
＜初期充放電＞
得られた非水電解質蓄電素子について、２５℃で以下（１）から（４）の工程にて初期充放電を行った。
（１）充電工程
０．２Ｃの電流値で４．３Ｖまで定電流充電を行う。４．３Ｖに到達後、その電圧を維持し、充電の開始から８時間経過したときを充電の終わりとし（いわゆる定電流定電圧充電）、１０分間の休止を行う。
（２）放電工程
０．２Ｃの電流値で２．７５Ｖまで定電流放電を行う。２．７５Ｖに到達したときを放電の終わりとし、１０分間の休止を行う。
（３）充電工程
１Ｃの電流値で４．３Ｖまで定電流充電を行う。４．３Ｖに到達後、その電圧を維持し、充電の開始から３時間経過したときを充電の終わりとし、１０分間の休止を行う。
（４）放電工程
１Ｃの電流値で２．７５Ｖまで定電流放電を行う。２．７５Ｖに到達したときを放電の終わりとし、１０分間の休止を行う。
上記（４）の工程における放電容量を「初期充放電試験における２回目の放電容量」として記録した。【０１１５】
＜４５℃保存試験＞
上記初期充放電後の非水電解質蓄電素子を、下記の工程にて４５℃保存試験を行った。
（１’）充電工程
２５℃の恒温槽中にて１Ｃの電流値で４．３Ｖまで定電流充電を行う。４．３Ｖに到達後、その電圧を維持し、充電の開始から３時間経過したときを充電の終わりとし、１０分間の休止を行う。
（２’）４５℃保存工程
非水電解質蓄電素子を開回路状態とし、４５℃の恒温槽中に静置（保存）した。保存開始から３０日経過した時点で、保存工程終了とし、蓄電素子を取り出し、５時間以上室温にて静置した。
（３’）放電工程
２５℃の恒温槽中にて１Ｃの電流値で２．７５Ｖまで定電流放電を行う。２．７５Ｖに到達したときを放電の終わりとし、１０分間の休止を行う。
（１’）、（２’）、（３’）の工程後、上記初期充放電における（３）、（４）の工程を２５℃の恒温槽中で行い、そのときの放電容量を「保存後の放電容量」として記録した。初期充放電試験における２回目の放電容量に対する保存後の放電容量の百分率を「４５℃保存試験後容量維持率／％」として求めた。【０１１６】
＜０℃充放電サイクル試験＞
上記初期充放電後の非水電解質蓄電素子を、０℃の恒温槽中に５時間静置したのち下記の工程にて０℃充放電サイクル試験を行った。
（１’’）充電工程
１Ｃの電流値で４．３Ｖまで定電流充電を行う。４．３Ｖに到達後、その電圧を維持し、充電の開始から３時間経過したときを充電の終わりとし、１０分間の休止を行う。
（２’’）放電工程
１Ｃの電流値で２．７５Ｖまで定電流放電を行う。２．７５Ｖに到達したときを放電の終わりとし、１０分間の休止を行う。
上記（１’’）、（２’’）の工程を１回の充放電とし、３５０回の充放電サイクルを行った。１サイクル目の放電容量に対する３５０サイクル目の放電容量の百分率を「０℃サイクル試験後容量維持率／％」として求めた。また、添加剤を用いていない比較例１又は参考例１に対する０℃サイクル試験後容量維持率の差分を「０℃サイクル試験後容量維持率の未添加品との差分／％」として求めた。参考例２から３に関しては、参考例１に対する差分を、比較例３及び実施例１から７に関しては、比較例１に対する差分を求めた。この値はすなわち、添加剤を用いることで、低温環境下における充放電サイクル性能が改善された効果の大きさを表す指標である。
試験前後で、非水電解質蓄電素子の厚さを測定し、０℃充放電サイクル試験前後の厚さ変化を求めた。添加剤を用いていない比較例１又は参考例１に対する０℃充放電サイクル試験前後の厚さ変化の差分を「０℃サイクル試験後電池厚み変化の未添加品との差分／ｍｍ」として求めた。参考例２から３に関しては、参考例１に対する差分を、比較例３及び実施例１から７に関しては、比較例１に対する差分を求めた。この値が負の値であれば、添加剤を用いることで、０℃サイクル試験後の電池厚さの増加が抑制できていることを意味する。【０１１７】
上記の試験では、非水電解質蓄電素子の電圧が４．３Ｖであるとき、正極の電位は４．４Ｖ（ｖｓ．Ｌｉ／Ｌｉ＋）であった。【０１１８】
実施例２、比較例１及び比較例２に係る非水電解質蓄電素子について、上述の「４５℃保存試験」にて得られた「４５℃保存試験後容量維持率／％」及び、「０℃充放電サイクル試験」によって得られた「０℃サイクル試験後容量維持率／％」を表１にまとめた。【０１１９】
【表１】
2020067370.tif 000009
【０１２０】
比較例１と比較例２を比べると、非水溶媒としてＦＥＣとＦＭＰとを用いることで、ＦＥＣとＥＭＣとを用いたときと比べて、「４５℃保存試験後容量維持率」が向上するが、一方で「０℃サイクル試験後容量維持率」（以下、低温特性と呼ぶこともある）が、低下することがわかる。
実施例２と比較例１を比べると、添加剤としてＬｉＤＦＯＢを加えることで、「４５℃保存試験後容量維持率」が向上し、さらに「０℃サイクル試験後容量維持率」が大きく向上していることがわかる。
これらの結果から、本発明の非水電解質は、高温保存性能を維持しつつ、低温環境下における充放電サイクル性能に優れることがわかった。【０１２１】
実施例１から７、比較例１、３及び参考例１から３に係る非水電解質蓄電素子について、「０℃充放電サイクル試験」によって得られた「０℃サイクル試験後容量維持率の未添加品との差分／％」、「０℃サイクル試験後電池厚み変化の未添加品との差分／ｍｍ」を表２にまとめた。【０１２２】
【表２】
2020067370.tif 000010
【０１２３】
実施例１から４と、比較例１を比較すると、添加剤としてＬｉＤＦＯＢを用いることで、添加量によらず、低温特性が改善し、０℃充放電サイクル試験後の電池厚さの増加も抑制できていた。【０１２４】
実施例５と、比較例１及び３を比較すると、添加剤としてＬｉＢＯＢを用いた場合でも、低温特性の改善効果が見られることがわかる。しかしながら、ＶＥＣを用いた場合では、顕著に低下することがわかる。【０１２５】
実施例７と、比較例１を比較すると、電解質塩としてＬｉＦＳＡを用いた場合でも、低温特性の改善効果が見られることがわかる。【０１２６】
実施例６と、比較例１を比較すると、非水溶媒としてＦＥＡを用いた場合でも、低温特性の改善効果が見られることがわかる。また、０℃充放電サイクル試験後の電池厚さの増加も抑制されていた。【０１２７】
参考例１と、参考例２及び３を比較すると、非水溶媒としてＤＦＥＡを用いた場合では、ＬｉＤＦＯＢを添加しても低温特性の改善効果は小さく、また、０℃充放電サイクル試験後の電池厚さの増加の抑制効果もないことがわかる。すなわち、非水溶媒としてＦＥＡ又はＦＭＰを用いたときのほうが、低温特性の改善効果が顕著であることがわかる。
このメカニズムに関しては以下のような理由が考えられる。ＰＭ３（Ｐａｒａｍｅｔｅｒｉｚｅｄ  Ｍｏｄｅｌ  ｎｕｍｂｅｒ  ３）法によるＬＵＭＯ（Ｌｏｗｅｓｔ  Ｕｎｏｃｃｕｐｉｅｄ  Ｍｏｌｅｃｕｌａｒ  Ｏｒｂｉｔａｌ）計算の結果、ＬＵＭＯは、ＤＦＥＡ、ＦＥＡ及びＦＭＰの中では、ＤＦＥＡが最も大きく、ＦＭＰが最も小さかった。ＬＵＭＯの値が大きいほど、耐還元性に優れるといわれている。すなわち、ＦＥＡ及びＦＭＰはＤＦＥＡと比較して還元されやすいといえ、「ジフルオロメチル基を含む基を有するフッ素化カルボン酸エステル」と「トリフルオロメチル基を含む基を有するフッ素化カルボン酸エステル」とを比較すると、「トリフルオロメチル基を含む基を有するフッ素化カルボン酸エステル」のほうが還元されやすい傾向にあるといえる。そのため、ＤＦＥＡと比べて還元されやすいＦＥＡ又はＦＭＰを非水溶媒として用いた非水電解質蓄電素子は、ＦＥＡ又はＦＭＰが添加剤として含有されているＬｉＤＦＯＢと共に負極上で分解され、ホウ素原子とフッ素原子とが近接する均質な被膜が形成されることで、低温環境下において優れた充放電サイクル性能を発揮すると考えられる。
【産業上の利用可能性】
【０１２８】
本発明は、パーソナルコンピュータ、通信端末等の電子機器、自動車等の電源として使用される非水電解質蓄電素子等に適用できる。
【符号の説明】
【０１２９】
１    非水電解質蓄電素子
２    電極体
３    非水電解質蓄電素子用容器
４    正極端子
４’  正極リード
５    負極端子
５’  負極リード
２０    蓄電ユニット
３０    蓄電装置
【図１】
2020067370.tif 000013
【図２】
2020067370.tif 000014
【国際調査報告】
2020067370.tif 000015
2020067370.tif 000016
2020067370.tif 000017
2020067370.tif 000018